(57)【特許請求の範囲】
【請求項１】
− α−オレフィン／酢酸ビニルコポリマーの総重量に基づいて４０〜９０重量％の酢酸ビニル含有量を有する１つ以上のα−オレフィン／酢酸ビニルコポリマーと；
− 成分Ａとしての、式（Ｉ）
【化１】
0005552542.tif 000007
のホスフィン酸塩、
［式中、Ｒ１、Ｒ２は、直鎖または分岐Ｃ１−Ｃ６−アルキルを表わし；
Ｍは、カルシウム、アルミニウムまたは亜鉛イオンを表わし；
ｍは、２または３を表わす］と；
成分Ｂとしての金属水酸化物と；
成分Ｃとしてのメラミン化合物と；
を含む相乗的防炎性組合せ剤とから、
得ることのできる防炎加工されたポリマー組成物。
【請求項２】
成分Ａが、ホスフィン酸アルミニウムである、請求項１に記載の防炎加工されたポリマー組成物。
【請求項３】
前記メラミン化合物が、リン酸メラミン、ホウ酸メラミンおよび／またはシアヌル酸メラミンであることを特徴とする、請求項１に記載の防炎加工されたポリマー組成物。
【請求項４】
相乗的防炎性組合せ剤の総量が９０〜３１０ｐｈｒであることを特徴とする、請求項１〜３のいずれか一項に記載の防炎加工されたポリマー組成物。
【請求項５】
７０〜１９０ｐｈｒの成分Ｂと、１０〜６０ｐｈｒの成分Ａと、１０〜６０ｐｈｒの成分Ｃとを有することを特徴とする請求項４に記載の防炎加工されたポリマー組成物。
【請求項６】
８０〜１６０ｐｈｒのＡＴＨと、１０〜３０ｐｈｒのホスフィン酸アルミニウムと、１０〜２０ｐｈｒのリン酸メラミンとを有することを特徴とする請求項５に記載の防炎加工されたポリマー組成物。
【請求項７】
少なくとも３５％のＬＯＩと同時に８５ショアＡ以下の硬度を有することを特徴とする請求項６に記載の防炎加工されたポリマー組成物。
【請求項８】
ケーブル、可塑性成形材料、被覆導電体、ならびに接着剤および床仕上げ材の生産における請求項１〜７のいずれか一項に記載の防炎加工されたポリマー組成物の使用。
【請求項９】
α−オレフィン／酢酸ビニルコポリマーの総重量に基づいて４０〜９０重量％の酢酸ビニル含有量を有する１つ以上のα−オレフィン／酢酸ビニルコポリマーを含む防炎加工されたポリマー組成物の調製のための防炎性組合せ剤であって、成分Ａとしてホスフィネートを、成分Ｂとして金属水酸化物、かつ成分Ｃとしてメラミン化合物を含むことを特徴とする防炎性組合せ剤。
【請求項１０】
７０〜１９０ｐｈｒの成分Ｂと、１０〜６０ｐｈｒの成分Ａと、１０〜６０ｐｈｒの成分Ｃとを有することを特徴とする請求項９に記載の防炎加工されたポリマー組成物の調製のための防炎性組合せ剤。
【請求項１１】
８０〜１６０ｐｈｒのＡＴＨと、１０〜３０ｐｈｒのホスフィン酸アルミニウムと、１０〜２０ｐｈｒのリン酸メラミンとを有することを特徴とする請求項１０に記載の防炎加工されたポリマー組成物の調製のための防炎性組合せ剤。
【請求項１２】
プラスチックおよびゴム、熱可塑性エラストマーまたは熱可塑性加硫物の処理のための、請求項９〜１１のいずれか一項に記載の防炎性組合せ剤の使用。
【発明の詳細な説明】
【技術分野】
【０００１】
本発明は、α−オレフィン／酢酸ビニルコポリマーの総重量に基づいて４０〜９０重量％の酢酸ビニル含有量を有する１つ以上のα−オレフィン／酢酸ビニルコポリマーからなる防炎加工されたポリマー組成物、その使用およびプラスチックおよびゴムの処理のための防炎性組合せに関する。
【背景技術】
【０００２】
防炎加工されたポリマー組成物は、例えば、ケーブルの利用分野（ケーブルシースおよびケーブル絶縁材）および床仕上げ材に使用される。このようなポリマー組成物は、法定規格に適合する充分な防炎性を提供しなければならず、その上に卓越した加工特性を有していなければならない。
【０００３】
無機防炎剤、ハロゲン化防炎剤、有機リン防炎剤または窒素系防炎剤でポリマー系を処理できるということは、長く公知であった。
【０００４】
ポリマー中で難燃性充填剤として使用されている金属水酸化物、特に水酸化アルミニウム（ＡＴＨ）および水酸化マグネシウム（ＭＤＨ）が、鉱物性防炎剤として言及されるかもしれない。金属水酸化物は単独で、または互いに組合せた形で、そして任意にはさらなる防炎性添加剤と組合せた形で使用される。
【０００５】
防炎性効果は、実質的に、結晶の吸熱分解、水蒸気の形での水の放出と同時の攻撃対象プラスチック近傍の可燃性ガス濃度の希釈、そして多少の差こそあれ固体酸化物残渣の形成、に基づいている。酸化物残渣自体は大きな内部表面積を有し、したがって煤分子または煤の前駆物質（多環芳香族炭化水素、ＰＡＨ）を吸着することができる。いわゆる灰分層には、燃えているポリマーを機械的に安定化して、例えばポリマーの火炎粒子の滴下を削減または完全に回避する機能がある。さらに、燃えているポリマーの表面を覆った灰分層は、下に存在するポリマー層のための一種の「防護壁」として作用し、その結果、急速な延焼を回避することができる。
【０００６】
α−オレフィン／酢酸ビニルコポリマー中の金属水酸化物の使用は、特に有用であることが証明されている。
【０００７】
しかしながら、プラスチックに充分な防炎性を確保するために大量の金属水酸化物をプラスチック混合物に添加することは、不利である。プラスチックの物理的特性（機械的および電気的特性）は、これにより不利な影響を受ける。
【０００８】
その上、ホスフィン酸の塩（ホスフィネート）が、ポリマー系のための有効な難燃剤であることが証明されている。ホスフィン酸カルシウムおよびアルミニウムは、ポリエステルまたはポリアミドにおいて特に有効であるものとして記述されてきており、例えばアルカリ金属塩に比べてポリマー質量の材料特性に及ぼす不利な影響が少ない。
【０００９】
多くのポリマー中でホスフィネート単独の場合よりもさらに有効に防炎剤として作用する、一部の窒素含有化合物とホスフィネートとの相乗的組合せも見出されている。メラミンおよびメラミン化合物、例えば、シアヌール塩メラミンおよびリン酸メラミンなどが有効な相乗作用物質であるものとして公知である。
【発明の概要】
【発明が解決しようとする課題】
【００１０】
したがって、本発明の目的は、防炎効果が少なくとも同じにとどまるかまたは改善されるものの、ポリマーの機械的特性は改善され、特に硬度が低減されるような形で充填剤系（難燃性物資を含む）を変動させるポリマー組成物を提供することにある。
【課題を解決するための手段】
【００１１】
この目的を達成するため、本発明は、α−オレフィン／酢酸ビニルコポリマーの総重量に基づいて４０〜９０重量％の酢酸ビニル含有量を有する１つ以上のα−オレフィン／酢酸ビニルコポリマーと；
−  成分Ａとしての、式（Ｉ）
【化１】
0005552542.tif 000002
のホスフィン酸塩、
［式中、Ｒ１、Ｒ２は、直鎖または分岐Ｃ１−Ｃ６−アルキル、好ましくはＣ１−Ｃ４−アルキルを表わし；
Ｍは、カルシウム、アルミニウムまたは亜鉛イオンを表わし；
ｍは、２または３を表わす］と；
成分Ｂとしての金属水酸化物、好ましくは水酸化アルミニウム（ＡＴＨ）と；
成分Ｃとしてのメラミン化合物と；
を含む相乗的防炎性組合せと、
からなる、冒頭で言及されているタイプの防炎加工されたポリマー組成物を提案している。
【００１２】
ここで、成分Ａは、ホスフィネートとも呼ばれる。
【００１３】
意外にも、金属水酸化物、ホスフィネートおよびメラミン化合物を組合せることにより、防炎特性（特にＬＯＩおよびＵＬ−９４定格）が著しく改善され、同様に材料の可撓性が増大するか、またはより低い硬度を達成できるということが見出された。
【００１４】
防炎性を査定するためにはさまざまなパラメータが使用される。
【００１５】
防炎性、特に発火性を査定するための指標となる１つの値は、ＩＳＯ４５８９に準じた限界酸素指数（ＬＯＩ）である。これは、垂直に配向された供試体の燃焼を丁度支援することのできる酸素混合物中の酸素の最小濃度を表わす。酸素濃度がそれより低いと、火炎は消える。したがって、高いＬＯＩ値は、高い防炎性または低い発火性を意味する。
【００１６】
例えば以下のものなどの防炎に関するさらなる特性を、コーン熱量計を用いて決定することができる：
−  ＫＷ／ｍ２（ＰＨＲＲ）単位の「ピーク発熱速度」（ＰＨＲＲ）：これは、試料の燃焼中にコーン熱量計内で測定された単位面積あたりの最大出力である。ＰＨＲＲが低くなればなるほど、試料の防炎性は良くなる。
−  「発火時間」（ＴＴＩ）；これはコーン熱量計内で熱放射に起因して試料が燃え始める時間である。ＴＴＩ値が高くなければなるほど、試料の防炎性は良くなる。
【００１７】
プラスチックの可燃性を査定し分類するためのさらなる方法は、ＵＬ９４仕様である。ＵＬ９４分類は、厚み３．２ｍｍの試料を用いて実施される。ＵＬ９４−Ｖ規格によると、これらの分類は、分類不能（ＮＣ）、Ｖ２（比較的良好）、Ｖ１（さらに良好）、Ｖ０（最高分類）である。
【００１８】
好ましくは、成分Ａは、ホスフィン酸アルミニウムである。
【００１９】
メラミン化合物は、好ましくはリン酸メラミン、ホウ酸メラミンおよび／またはシアヌル酸メラミンである。
【００２０】
本発明に係るポリマー化合物の相乗的防炎性組合せの総量は、好ましくは９０ｐｈｒ〜３１０ｐｈｒ、特に好ましくは１００〜１９０ｐｈｒである。
【００２１】
本発明に係るポリマー化合物は、好ましくは７０〜１９０ｐｈｒの成分Ｂと、１０〜６０ｐｈｒの成分Ａと、１０〜６０ｐｈｒの成分Ｃを有する。
【００２２】
同様に、本発明に係る防炎性組合せの一部の組成物が相乗効果を極めて有意に増大させることも見出された。
【００２３】
特に好ましくは、本発明に係るポリマー化合物は、８０〜１６０ｐｈｒのＡＴＨと、１０〜３０ｐｈｒのホスフィン酸アルミニウムと、１０〜２０ｐｈｒのリン酸メラミンまたはホウ酸メラミンとを有する。
【００２４】
ここで、「ｐｈｒ」は、ゴム百分率を意味する。
【００２５】
使用されるα−オレフィン／酢酸ビニルコポリマーは、α−オレフィン／酢酸ビニルコポリマーの総量に基づいて４０重量％以上の高い酢酸ビニル含有量によって他と区別される。好ましくは、α−オレフィン／酢酸ビニルコポリマーの酢酸ビニル含有量は、α−オレフィン／酢酸ビニルコポリマーの総量に基づいて５０重量％〜８０重量％である。
【００２６】
使用されるα−オレフィン／酢酸ビニルコポリマーは、α−オレフィンおよび酢酸ビニル系のモノマー単位に加えて、例えばビニルエステルおよび／または、（メト）アクリレート系の１つ以上のさらなるコモノマー単位（例えばターポリマー）を有していてよい。さらなるコモノマー単位（α−オレフィン／酢酸ビニルコポリマー中にさらなるコモノマー単位が存在する場合）は、α−オレフィン／酢酸ビニルコポリマーの総重量に基づいて１０重量％までの割合で存在し、α−オレフィンに基づくモノマー単位の割合は相応して減少する。したがって、酢酸ビニル、α−オレフィンおよびさらなるコモノマーの総量を１００重量％として、例えば４０重量％〜９０重量％の酢酸ビニル、１０重量％〜６０重量％のα−オレフィンおよび０〜１０重量％の少なくとも１つのさらなるコモノマーで構成されたα−オレフィン／酢酸ビニルコポリマーを使用することができる。
【００２７】
使用されるα−オレフィン／酢酸ビニルコポリマーにおいて、公知のα−オレフィンは全て、α−オレフィンとして利用可能である。α−オレフィンは好ましくは、エテン、プロペン、ブテン、特にｎ−ブテンおよびイソブテン、ペンテン、ヘキセン、特に１−ヘキセン、ヘプテンおよびオクテン、特に１−オクテンから選択される。
【００２８】
α−オレフィン／酢酸ビニルコポリマー中のα−オレフィンとして、前記α−オレフィンの高級同族体を使用することも可能である。α−オレフィンはさらに置換基、特にＣ１−Ｃ５−アルキルラジカルを担持していてよい。しかしながら、α−オレフィンは、さらなる置換基を一切担持していないことが好ましい。さらに、α−オレフィン／酢酸ビニルコポリマー中で２つ以上の異なるα−オレフィンの混合物を使用することも可能である。しかしながら、異なるα−オレフィンの混合物は使用しない方が好ましい。好ましいα−オレフィンはエテンおよびプロペンであり、α−オレフィン／酢酸ビニルコポリマー中のα−オレフィンとしてエテンを使用することが特に好ましい。
【００２９】
したがって、好んで使用されるα−オレフィン／酢酸ビニルコポリマーはエチレン／酢酸ビニルコポリマーである。
【００３０】
特に好ましいエチレン／酢酸ビニルコポリマーは、５０重量％〜８０重量％の酢酸ビニル含有量を有する。
【００３１】
通常は、好んで使用される高い酢酸ビニル含有量を有するエチレン／酢酸ビニルコポリマーはＥＶＭコポリマーと呼称され、この呼称中「Ｍ」はＥＶＭのメチレン主鎖の飽和バックボーンを表わす。
【００３２】
使用されるα−オレフィン／酢酸ビニルコポリマー、好ましくはエチレン／酢酸ビニルコポリマーは一般に、ＩＳＯ１１３３に準じて１９０℃、２１．１Ｎの負荷で測定された場合に、１〜４０、好ましくは１〜３５というＭＦＩ値（ｇ／１０分）を有する。
【００３３】
ＤＩＮ５３  ５２３  ＭＬ１＋４に準じた１００℃でのムーニー粘度は、一般に３〜８０、好ましくは２０〜６５ムーニー単位である。
【００３４】
ＧＰＣを用いて決定される数平均分子量（Ｍｗ）は、一般に５０００ｇ／モル〜８００，０００ｋｇ／モル、好ましくは１００，０００ｇ／モル〜４００，０００ｇ／モルである。
【００３５】
例えばＬａｎｘｅｓｓ  Ｄｅｕｔｓｃｈｌａｎｄ  ＧｍｂＨからＬｅｖａｐｒｅｎ（登録商標）またはＬｅｖａｍｅｌｔ（登録商標）の商標名で市販されているエチレン／酢酸ビニルコポリマーは、本発明に係る防炎加工されたポリマー組成物において特に好適に使用される。
【００３６】
本発明に係るポリマー化合物は、少なくとも３５％のＬＯＩと同時に８５ショアＡの最大硬度を有する。
【００３７】
本発明に係る防炎加工されたポリマー組成物は、プラスチックおよびゴム、熱可塑性エラストマまたは熱可塑性加硫物の中で使用可能である。
【００３８】
さらなる発明は、ケーブル、可塑性成形材料、弾性成形材料、床仕上げ材（特に公共輸送機関または建物内）、被覆導電体および接着剤の生産のためまたは熱可塑性プラスチック、熱可塑性エラストマーおよび熱可塑性加硫物の改質のための本発明に係る防炎加工されたポリマー組成物の使用である。
【００３９】
したがって、本発明に係る防炎加工されたポリマー組成物を配合物の形で使用することも想定可能である。例えば、以下のポリマーがここでは適している：ＨＮＢＲ、ＥＰＤＭ、ＥＶＡ、ＨＤＰＥ、ＬＤＰＥ、ポリアミドおよび／またはコポリエステル。
【００４０】
例えば、染み出しにより取込まれた油が遅くとも火災発生時点でシースの機能を損ない、その上煙霧密度を増大させることから、一部の区域のためのケーブルシースは、耐油性のものでなければならない。その上、ケーブルはマイナス４０℃より低い温度でさえ可撓性を保ち続けなければならず、壁厚が小さい場合でも高い信頼性で作動するよう優れた電気的絶縁特性を示さなければならない。
【００４１】
配合物の中に無水マレイン酸グラフト化（ＭＡＨｇ）ＥＶＭ／ＥＶＡを使用することも同様に想定可能である。グラフト化ＭＡＨｇＥＶＭ／ＥＶＡの酢酸ビニル含有量は、α−オレフィン／酢酸ビニルコポリマーの総重量に基づいて１８〜９０重量％、好ましくは３２〜８０重量％、そして非常に好ましくは４０〜７０重量％である。ＭＡＨｇＥＶＭ／ＥＶＡの含有量は、５〜５０ｐｈｒ、好ましくは１０〜４０ｐｈｒ、そして特に好ましくは１０〜２０ｐｈｒである。
【００４２】
α−オレフィン／酢酸ビニルコポリマーの総重量に基づいて４０〜９０重量％の酢酸ビニル含有量を有する１つ以上のα−オレフィン／酢酸ビニルコポリマーを含む防炎加工されたポリマー組成物の調製のための防炎性組合せも同様にさらなる発明であり、前記組合せは、成分Ａとしてホスフィン酸アルミニウムを、成分Ｂとして金属水酸化物好ましくは水酸化アルミニウム（ＡＴＨ）を、そして成分Ｃとしてメラミン化合物を含む。
【００４３】
α−オレフィン／酢酸ビニルコポリマーの総量に基づいて５０〜８０重量％の酢酸ビニル含有量が好まれる。
【００４４】
この組合せは、同時に低い硬度にも関連して、前記α−オレフィン／酢酸ビニルコポリマーのために特に適したものである卓越した防炎効果を有する。
【００４５】
さらに、本発明に係る防炎加工されたポリマー組成物は、ＥＮ  ＩＳＯ５６５９−２に準じた比較的低い火災時有毒煙霧濃度を有する。特に、それは例えば、α−オレフィン／酢酸ビニルコポリマーがハロゲンを含まないために、ＨＣｌガスを全く有していない。
【００４６】
それを用いて生産されるケーブル、ケーブルシース、可塑性成形材料、弾性成形材料、床仕上げ材および被覆導電体は、−４０℃未満の温度でさえ可撓性を保つ。
【００４７】
本発明に係る防炎性組合せは、好ましくは７０〜１９０ｐｈｒの成分Ｂと、１０〜６０ｐｈｒの成分Ａと、１０〜６０ｐｈｒの成分Ｃとを有する。
【００４８】
好ましくは、本発明に係る防炎性組合せは、８０〜１６０ｐｈｒのＡＴＨと、１０〜３０ｐｈｒのホスフィン酸アルミニウムと、１０〜２０ｐｈｒのリン酸メラミンまたはホウ酸メラミンとを有する。
【００４９】
本発明に係る防炎性組合せは、プラスチックおよびゴム、熱可塑性エラストマまたは熱可塑性加硫物の処理に適している。
【００５０】
それは好ましくは、例えばＬａｎｘｅｓｓ  Ｄｅｕｔｓｃｈｌａｎｄ  ＧｍｂＨ製のＬｅｖａｐｒｅｎ（登録商標）またはＬｅｖａｍｅｌｔ（登録商標）の商標名で市販されているエチレン／酢酸ビニルコポリマー中で、あるいはＨＮＢＲ、ＥＰＤＭ、ＥＶＡ、ＨＤＰＥ、ＬＤＰＥ、ポリアミド類および／またはコポリエステル類との配合物中で使用される。
【００５１】
本発明に係る防炎性組合せはハロゲンを含まず、低い粘度および極性充填剤との優れた相溶性のため、大量の無機防炎剤、例えば水酸化アルミニウムを取込むことができる。本発明に係る防炎性組合せが燃えた場合、低密度の煙霧しか形成されない。例えばハロゲン含有化合物の燃焼時に形成するＨＣｌガスが、純粋エチレン／酢酸ビニルコポリマーによって発することは、その化学的組成のため全くあり得ない。これらの利点は、特に鉄道輸送または建物において示される。そこでは、人々は、外部からの救助が無くとも火災の影響を受けている区域を離れることができなければならず、これには確実に、避難経路が長時間可視状態にあり続けることも含まれる。
【００５２】
上述の用途にとって、好ましくは、相乗的防炎性組合せの総量は９０〜３１０ｐｈｒ、特に好ましくは１００〜１９０ｐｈｒである。
【００５３】
本発明について以下で実施例を用いてさらに詳しく説明する：
【００５４】
使用された物質は以下の通りである：
ＥＸＯＬＩＴ  ＯＰ１２３０（Ｃｌａｒｉａｎｔ製）：  ホスフィン酸塩
ＭＥＬＡＧＡＲＤ  ＭＰ（Ｉｔａｌｍａｔｃｈ  Ｃｈｅｍｉｃａｌｓ製）：  リン酸メラミン
ＭＥＬＡＧＡＲＤ  ＭＢ（Ｉｔａｌｍａｔｃｈ  Ｃｈｅｍｉｃａｌｓ製）：  ホウ酸メラミン
ＭＥＬＡＧＡＲＤ  ＭＣ（Ｉｔａｌｍａｔｃｈ  Ｃｈｅｍｉｃａｌｓ製）：  シアヌル酸メラミン
Ｐｅｒｋａｄｏｘ  １４−４０Ｂ−ＰＤ（ＡＫＺＯ  ＮＯＢＥＬ製）：  架橋剤
Ｒｈｅｎｏｆｉｔ  ＴＡＣ／Ｓ（Ｒｈｅｉｎｃｈｅｍｉｅ製）：  助剤
ＣＯＲＡＸ  Ｎ  ５５０／３０（Ｅｖｏｎｉｋ  Ｉｎｄｕｓｔｒｉｅｓ製）：  カーボンブラック
Ｖｕｌｋａｓｉｌ  Ｎ  （Ｌａｎｘｅｓｓ  Ｄｅｕｔｓｃｈｌａｎｄ  ＧｍｂＨ製）：  シリカ（淡色充填剤）
Ｄｉｐｌａｓｔ  ＴＭ８−１０／ＳＴ（Ｐｏｌｙｎｔ製）：  可塑剤（ＴＯＴＭ）
Ｅｄｅｎｏｌ  ８８８（Ｅｍｅｒｙ  Ｏｌｅｏｃｈｅｍｉｃａｌｓ  ＧｍｂＨ製）：  可塑剤（ＤＯＳ）
Ａｆｌｕｘ  １８  （ＧＥ  １８５５）（Ｒｈｅｉｎｃｈｅｍｉｅ製）：  加工助剤
Ｅｄｅｎｏｒ  Ｃ  １８  ９８−１００（Ｅｍｅｒｙ  Ｏｌｅｏｃｈｅｍｉｃａｌｓ  ＧｍｂＨ製）：  加工助剤
Ｖｕｌｋａｎｏｘ  ＨＳ／ＬＧ（Ｌａｎｘｅｓｓ  Ｄｅｕｔｓｃｈｌａｎｄ  ＧｍｂＨ製）：  老化防止剤（ＴＭＱ）
Ｄｉｓｆｌａｍｏｌｌ  ＴＯＦ（Ｌａｎｘｅｓｓ  Ｄｅｕｔｓｃｈｌａｎｄ  ＧｍｂＨ製）：  防炎性可塑剤
【００５５】
【表１】
0005552542.tif 000003
【００５６】
【表２】
0005552542.tif 000004
【００５７】
両方の表共、ＡＴＨを伴わないホスフィン酸塩というメラミン化合物の異なる組合せを示す、表１は、さらなる添加剤無しの調合物例を示し、ここでＭ１が基準調合物として用いられている。表２は、さらなる添加剤を伴う調合物の例を示しており、ここでＮ１が基準調合物として用いられている。ここで、防炎特性に対する混合物のさらなる成分（例えば可塑剤、加工助剤など）の不利な効果は、明白である。（表２と共に表１中のＬＯＩおよびＵＬ−９４定格を参照のこと）
【００５８】
以下の表は、本発明に係る防炎加工されたポリマー組成物を示す。
【表３】
0005552542.tif 000005
【００５９】
表３は、ＡＴＨ、ホスフィン酸塩およびメラミン化合物を含む本発明に係る防炎加工されたポリマー組成物の場合の、ＬＯＩ、ＴＴＩおよびＵＬ−９４定格の増加およびＰＨＲＲの低減により示された改善された防炎性を示している。基準調合物と比較して硬度を低減させることさえ可能である。機械的値は、匹敵するものである。
【００６０】
【表４】
0005552542.tif 000006
【００６１】
表４は、本発明に係る防炎加工されたポリマー組成物の驚くべき効果を実証している。ＡＴＨ、ホスフィン酸塩およびメラミン化合物の比および相乗的組合せの両方が、防炎性の優位な増加を導く。
【００６２】
本発明に係る防炎加工されたポリマー組成物の上述の効果は、グラフを用いて示されている。
【図面の簡単な説明】
【００６３】
【図１】ＡＴＨを伴うおよび伴わないα−オレフィン／酢酸ビニルコポリマーのＬＯＩ値のグラフである。
【図２】表４に関連する硬度とＬＯＩのグラフである。
【００６４】
図１は、ＡＴＨを使用した場合、特にα−オレフィン／酢酸ビニルコポリマーの酢酸ビニル含有量（ＶＡ）が４０重量％を超えた直後のＬＯＩ値の増加を示す。０重量％から４０重量％までのＶＡの増加の場合、ＬＯＩは約１５％だけ増加する（ＬＯＩ：３０％⇒ＬＯＩ：３５％）。４０重量％から８０重量％までのＶＡの増加の場合、ＬＯＩは約４０％だけ増加する（ＬＯＩ：３５％⇒ＬＯＩ：５０％）。
【００６５】
図２は、ＡＴＨを伴う先行技術に由来するものと対照的な、本発明に係る防炎加工されたポリマー組成物の改善されたＬＯＩ値を示す。
【図１】
0005552542.tif 000008
【図２】
0005552542.tif 000009